(57)【要約】      （修正有）【課題】ディスク駆動装置の動作信頼性を保持しながら大容量化を図ることができる技術を提供する。【解決手段】基板と、陽イオン基及び陰イオン基を有する棒状イオン性液晶化合物を含み、前記基板上に設けられた潤滑層１８と、を備える磁気ディスク。前記陽イオン基がピリジニウム基であり、前記棒状イオン性液晶化合物は、特定の式で表されるピリジニウム塩型液晶化合物３０ａ、３０ｂ、３０ｃ、４０ａである。磁気ディスクの基板上に潤滑層形成用組成物を付着させ、付着した潤滑層形成用組成物を加熱し潤滑層を形成する。【選択図】図３
2013225357.tif 000002
【特許請求の範囲】
【請求項１】
基板と、
陽イオン基及び陰イオン基を有する棒状イオン性液晶化合物を含み、前記基板上に設けられた潤滑層と、
を備えることを特徴とする磁気ディスク。
【請求項２】
前記陽イオン基がピリジニウム基である請求項１に記載の磁気ディスク。
【請求項３】
前記棒状イオン性液晶化合物は、下記式（１）で表される第１のピリジニウム塩型液晶化合物及び下記式（２）で表される第２のピリジニウム塩型液晶化合物の少なくとも一方を含む請求項１又は２に記載の磁気ディスク。
【化１】
2013225357.tif 000012
［式（１）中、Ｒ１はアルキル基、アルコキシ基、又は下記式（３）で表される不飽和結合を有する基を示す。Ａ１及びＢ１はそれぞれ独立に、Ｏ、Ｓ、ＮＨ又はＣＨ２を示す。Ｘ−はＳＯ３−、ＣＯＯ−、ＰＯ３−又はＰＯ３２−を示す。ｎは０以上の整数を示す。］
【化２】
2013225357.tif 000013
［式（２）中、Ｒ２及びＲ３はそれぞれ独立にアルキル基、アルコキシ基、又は下記式（３）で表される不飽和結合を有する基を示す。Ａ２及びＢ２はそれぞれ独立に、Ｏ、Ｓ、ＮＨ又はＣＨ２を示す。Ｙ−はハロゲン原子を示す。］
【化３】
2013225357.tif 000014
［式（３）中、Ｒ４はＨ又はＣＨ３を示し、Ｚは、（ＣＨ２）ｍ、（ＣＨ２）ｍ−Ｏ、ＣＯ−Ｏ−（ＣＨ２）ｍ、ＣＯ−Ｏ−（ＣＨ２）ｍ−Ｏ、Ｃ６Ｈ４−ＣＨ２−Ｏ、又はＣＯを示す。ｍは１〜３０の整数である。］
【請求項４】
前記潤滑層は、複数種類の棒状イオン性液晶化合物を含む請求項３に記載の磁気ディスク。
【請求項５】
前記棒状イオン性液晶化合物は、下層の表面に対して垂直配列している請求項１乃至４のいずれか１項に記載の磁気ディスク。
【請求項６】
前記潤滑層は、下層と接する領域の少なくとも一部に、前記棒状イオン性液晶化合物の単分子層を有する請求項１乃至５のいずれか１項に記載の磁気ディスク。
【請求項７】
非イオン性液晶化合物及び非イオン性潤滑油の少なくとも一方を含む請求項１乃至６のいずれか１項に記載の磁気ディスク。
【請求項８】
前記基板の表面に設けられた下地層と、
前記下地層の表面に設けられた磁性層と、
前記磁性層の表面に設けられた保護層と、を備え、
前記潤滑層は、前記保護層の表面に設けられている請求項１乃至７のいずれか１項に記載の磁気ディスク。
【請求項９】
磁気ディスクの基板上に設けられる潤滑層を形成するための潤滑層形成用組成物であって、
陽イオン基及び陰イオン基を有する棒状イオン性液晶化合物を含有することを特徴とする潤滑層形成用組成物。
【請求項１０】
磁気ディスクの基板上に請求項７に記載の潤滑層形成用組成物を付着させる工程と、
基板上に付着した潤滑層形成用組成物を加熱する工程と、
を含むことを特徴とする潤滑層の形成方法。
【発明の詳細な説明】
【技術分野】
【０００１】
本発明は、磁気ディスクと、この磁気ディスクが備える潤滑層を形成するための潤滑層形成用組成物と、潤滑層の形成方法とに関する。
【背景技術】
【０００２】
近年、ハードディスクドライブ等のディスク駆動装置は、小型化、大容量化が進み、種々の電子機器に搭載されている。ディスク駆動装置は、磁気ディスクと磁気ヘッドスライダー（以下では適宜、磁気ヘッドスライダーを「ヘッド」という）とを備える。磁気ディスクには、同心状に多数の記録・再生トラックが形成されている。ディスク駆動装置の駆動時、ヘッドは、回転駆動機構により回転駆動されている磁気ディスクの表面に、僅かな隙間（以下では適宜、この隙間の大きさを「ヘッド浮上量」という）を介して対向する。そして、記録トラックをトレースするようにヘッドが制御され、磁気ディスクへのデータの記録と、記録されたデータの読み取りとが行われる。
【０００３】
このようなディスク駆動装置には、磁気ディスクの表面に潤滑層を有するものが提案されている（例えば、特許文献１参照）。特許文献１に開示された磁気ディスクは、その表面にディスコティック液晶化合物を含む潤滑層を有し、これによりヘッドの振動の軽減や、走行安定性と連続摺動耐久性の向上を図っている。
【先行技術文献】
【特許文献】
【０００４】
【特許文献１】特開２００４−６２９５６号公報
【発明の概要】
【発明が解決しようとする課題】
【０００５】
上述したディスク駆動装置には、大容量化が常に要求されている。ディスク駆動装置を大容量化する方法としては、磁気ディスクの記録密度を向上させることが考えられる。磁気ディスクの記録密度を向上させる場合、ヘッド浮上量を低減させることがある。しかしながら、ヘッド浮上量を小さくした場合、ヘッドが磁気ディスクの表面に接触（衝突）する可能性が高まるため、ヘッドの衝突により磁気ディスクの表面に設けられた潤滑層が剥がれる可能性が高くなる。特に、ディスク駆動装置は、ノートパソコンや携帯型音楽再生機器等の携帯型電子機器への搭載が進んでいる。このような携帯型電子機器へ搭載されたディスク駆動装置では、電子機器の落下等により衝撃が加わる場合がある。そのため、磁気ディスクとヘッドとが衝突して潤滑層が剥がれる可能性はより一層高い。
【０００６】
磁気ディスク表面の潤滑層が剥がれると、潤滑層が剥がれた部分でヘッドの走行が乱れやすく、正常なデータの記録や読み取り動作に支障をきたすおそれがある。このような状況において、本発明者らは、ディスク駆動装置の動作信頼性を保持しながらディスク駆動装置の大容量化を図る上で、従来の磁気ディスクには改善の余地があることを認識するに到った。
【０００７】
本発明はこうした状況に鑑みてなされたものであり、その目的は、ディスク駆動装置の動作信頼性を保持しながら大容量化を図ることができる技術を提供することにある。
【課題を解決するための手段】
【０００８】
本発明のある態様は、磁気ディスクである。この磁気ディスクは、基板と、陽イオン基及び陰イオン基を有する棒状イオン性液晶化合物を含み、前記基板上に設けられた潤滑層と、を備えることを特徴とする。
【０００９】
この態様によれば、潤滑層を剥がれ難くすることができるため、ディスク駆動装置の動作信頼性を保持しながらディスク駆動装置の大容量化を図ることができる。
【００１０】
本発明の他の態様は、潤滑層形成用組成物である。この潤滑層形成用組成物は、磁気ディスクの基板上に設けられる潤滑層を形成するための潤滑層形成用組成物であって、陽イオン基及び陰イオン基を有する棒状イオン性液晶化合物を含有することを特徴とする。
【００１１】
本発明のさらに他の態様は、潤滑層の形成方法である。この潤滑層の形成方法は、磁気ディスクの基板上に上記態様の潤滑層形成用組成物を付着させる工程と、基板上に付着した潤滑層形成用組成物を加熱する工程と、を含むことを特徴とする。
【００１２】
なお、上述した各要素を適宜組み合わせたものや、本発明の構成要素や表現を方法、装置、システムなどの間で相互に置換したものも、本件特許出願によって特許による保護を求める発明の範囲に含まれうる。
【発明の効果】
【００１３】
本発明によれば、ディスク駆動装置の動作信頼性を保持しながら大容量化を図ることができる技術を提供することができる。
【図面の簡単な説明】
【００１４】
【図１】実施の形態に係る磁気ディスクを備えるディスク駆動装置の概略構造を示す平面図である。
【図２】実施の形態に係る磁気ディスクにおける図１のＡ−Ａ線に沿った概略断面図である。
【図３】潤滑層の一部を拡大して示す模式図である。
【図４】棒状イオン性液晶化合物が積層された構造をとる潤滑層の一部を拡大して示す模式図である。
【発明を実施するための形態】
【００１５】
以下、本発明を好適な実施の形態をもとに図面を参照しながら説明する。各図面に示される同一又は同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、実施の形態は、発明を限定するものではなく例示であって、実施の形態に記述されるすべての特徴やその組み合わせは、必ずしも発明の本質的なものであるとは限らない。
【００１６】
図１は、実施の形態に係る磁気ディスクを備えるディスク駆動装置の概略構造を示す平面図である。なお、図１では、ディスク駆動装置の内部構造を示すために、トップカバーの図示を省略している。ディスク駆動装置１は、ベース２と、ハブ４と、磁気ディスク１０と、データリード／ライト部２０と、トップカバー（図示せず）とを備える。以下では、ベース２に対して磁気ディスク１０が搭載される側をディスク駆動装置１の上側として説明する。
【００１７】
ベース２は、例えば、アルミニウムの合金をダイカストにより成形して形成される部材である。ハブ４は、軸受ユニット（図示せず）を介してベース２に対して回転可能に取り付けられる。ハブ４は、ブラシレスモータ（図示せず）により回転駆動される。磁気ディスク１０は、ハブ４に載置され、ハブ４の回転にともなって回転する。磁気ディスク１０の構成については後に詳述する。
【００１８】
データリード／ライト部２０は、ヘッド２２と、スイングアーム２４と、ピボットアセンブリ２６と、ボイスコイルモータ２８とを有する。ヘッド２２は、スイングアーム２４の先端部に取り付けられ、磁気ディスク１０へのデータの記録と、磁気ディスク１０からのデータの読み取りとを行う。ピボットアセンブリ２６は、スイングアーム２４を揺動自在に支持する。スイングアーム２４の揺動によって、ヘッド２２がベース２及び磁気ディスク１０に対して変位する。ボイスコイルモータ２８は、ピボットアセンブリ２６を中心にスイングアーム２４を揺動させ、ヘッド２２を磁気ディスク１０上の所望の位置に移動させる。ピボットアセンブリ２６及びボイスコイルモータ２８は、ヘッド２２の位置を制御する公知の技術を用いて構成される。トップカバーは、ねじ等の締結部材（図示せず）を用いてベース２に固定される。
【００１９】
続いて、磁気ディスク１０の構成について詳細に説明する。図２は、実施の形態に係る磁気ディスクにおける図１のＡ−Ａ線に沿った概略断面図である。磁気ディスク１０は、基板１１と、下地層１２と、磁性層１４と、保護層１６と、潤滑層１８とを備える。本実施の形態では、基板１１の表面に下地層１２が設けられ、下地層１２の表面に磁性層１４が設けられ、磁性層１４の表面に保護層１６が設けられ、保護層１６の表面に潤滑層１８が設けられている。
【００２０】
基板１１は、非磁性体で構成され、例えばアルミニウム等の金属やガラス等の無機質材料から形成することができる。下地層１２は、磁性層１４を基板１１に固着させる機能を有する。本実施の形態では、ガラスからなる基板１１の表面上に、Ｃｒ合金からなる下地層１２が形成されている。磁性層１４は、情報を記録する層である。磁性層１４を構成する材料は、所望の記録密度を得るために適宜選択することができる。本実施の形態では、下地層１２の表面に、ＣｏＣｒＴａＰｔを主体とする磁性材料をスパッタ法で付着させることで、磁性層１４が形成されている。
【００２１】
保護層１６は、ヘッド２２から磁性層１４の表面を保護するための層である。保護層１６は、例えば、カーボンを主体とする材料をスパッタ法もしくはＩＢＤ（ＩｏｎＢｅａｍＤｅｐｏｓｉｔｉｏｎ）法で付着させて形成することができる。スパッタ法を用いる場合、保護層１６の硬度を向上させる観点から、アルゴンや窒素ガス雰囲気中で実施することが好ましい。潤滑層１８は、磁気ディスク１０の最外層を構成している。潤滑層１８を設けることで、ヘッド２２が磁気ディスク１０に接触した状態でヘッド２２を磁気ディスク１０の表面上で滑らせることができ、ヘッド２２や磁気ディスク１０の表面が破壊されることを防止することができる。
【００２２】
以下、潤滑層１８の構成について詳細に説明する。図３は、潤滑層の一部を拡大して示す模式図である。なお、図３では、一例として後述する第１のピリジニウム塩型液晶化合物と第２のピリジニウム塩型液晶化合物とが混合された状態を示している。
【００２３】
潤滑層１８は、陽イオン基及び陰イオン基を有する棒状イオン性液晶化合物を含む。棒状イオン性液晶化合物の陽イオン基は、好ましくはピリジニウム基である。すなわち、棒状イオン性液晶化合物は、好ましくはピリジニウム塩型液晶化合物である。このようなピリジニウム塩型液晶化合物としては、下記式（１）で表される第１のピリジニウム塩型液晶化合物及び下記式（２）で表される第２のピリジニウム塩型液晶化合物を挙げることができる。
【００２４】
【化１】
2013225357.tif 000003
［式（１）中、Ｒ１はアルキル基、アルコキシ基、又は下記式（３）で表される不飽和結合を有する基を示す。Ａ１及びＢ１はそれぞれ独立に、Ｏ、Ｓ、ＮＨ又はＣＨ２を示す。Ｘ−はＳＯ３−、ＣＯＯ−、ＰＯ３−又はＰＯ３２−を示す。ｎは０以上の整数を示す。］
【００２５】
【化２】
2013225357.tif 000004
［式（２）中、Ｒ２及びＲ３はそれぞれ独立に、アルキル基、アルコキシ基、又は下記式（３）で表される不飽和結合を有する基を示す。Ａ２及びＢ２はそれぞれ独立に、Ｏ、Ｓ、ＮＨ又はＣＨ２を示す。Ｙ−はハロゲン原子を示す。］
【００２６】
【化３】
2013225357.tif 000005
［式（３）中、Ｒ４はＨ又はＣＨ３を示し、Ｚは、（ＣＨ２）ｍ、（ＣＨ２）ｍ−Ｏ、ＣＯ−Ｏ−（ＣＨ２）ｍ、ＣＯ−Ｏ−（ＣＨ２）ｍ−Ｏ、Ｃ６Ｈ４−ＣＨ２−Ｏ、又はＣＯを示す。ｍは１〜３０の整数である。］
【００２７】
上記式（１）において、Ｒ１のアルキル基は、直鎖状又は分岐鎖状のアルキル基である。このアルキル基の炭素数は、好ましくは３〜２４であり、より好ましくは５〜２２であり、さらに好ましくは８〜１８である。アルキル基の炭素数を３以上とすることで、潤滑層１８の潤滑効果をより確実に発揮させることができる。また、アルキル基の炭素数を２４以下とすることで、潤滑層１８に含まれる棒状イオン性液晶化合物をより結晶化し難くすることができる。Ｒ１のアルキル基の具体例としては、メチル基、エチル基、ブチル基、ペンチル基、ヘキシル基、オクチル基、ドデシル基、ペンタデシル基、オクタデシル基等を挙げることができる。
【００２８】
Ｒ１のアルコキシ基は、直鎖状又は分岐鎖状のアルコキシ基である。このアルコキシ基は、好ましくは、ＣｑＨ（２ｑ＋１）Ｏ−で表されるアルコキシ基であり、ｑは１〜３０が好ましく、７〜２２がより好ましい。
【００２９】
上記式（１）において、ｎは好ましくは１〜２０であり、より好ましくは１〜５であり、さらに好ましくは３又は４である。ｎを１以上とすることで、第１のピリジニウム塩型液晶化合物の陰イオン基（Ｘ−）を、潤滑層１８の下層（本実施の形態では保護層１６）表面の陽イオン部分に結合させやすくすることができる。また、ｎを２０以下とすることで、アルキル鎖による立体障害を抑制して、第１のピリジニウム塩型液晶化合物の陽イオン部分（Ｎ＋）を潤滑層１８の下層表面の陰イオン部分に結合させやすくすることができる。
【００３０】
上記式（２）で表される第２のピリジニウム塩型液晶化合物において、Ｒ２のアルキル基は、上記式（１）のＲ１と同様に、直鎖状又は分岐鎖状のアルキル基であり、炭素数は好ましくは３〜２４であり、より好ましくは５〜２２であり、さらに好ましくは８〜１８である。炭素数の好ましい範囲は、上述のように潤滑層１８の潤滑効果を発揮させる観点と、棒状イオン性液晶化合物の結晶化を抑制する観点とから定めることができる。Ｒ２のアルキル基の具体例は、Ｒ１のアルキル基と同様である。
【００３１】
Ｒ３のアルキル基は、直鎖状又は分岐鎖状のアルキル基であり、炭素数は好ましくは０〜２０であり、より好ましくは０〜３である。このアルキル基の炭素数を２０以下とすることで、アルキル鎖による立体障害を抑制して、第２のピリジニウム塩型液晶化合物の陽イオン部分（Ｎ＋）を潤滑層１８の下層表面の陰イオン部分に結合させやすくすることができる。
【００３２】
Ｒ２及びＲ３のアルコキシ基は、上記式（１）のＲ１と同様に、直鎖状又は分岐鎖状のアルコキシ基であり、好ましくは、ＣｑＨ（２ｑ＋１）Ｏ−で表されるアルコキシ基である。Ｒ２のアルコキシ基におけるｑは、１〜３０が好ましく、７〜２２がより好ましい。Ｒ３のアルコキシ基におけるｑは、０〜２０が好ましく、０〜３がより好ましい。
【００３３】
第１のピリジニウム塩型液晶化合物及び第２のピリジニウム塩型液晶化合物は、Ｒ１及びＲ２の長さを調整することで、その全体の長さを調整することができる。一例として、これらのピリジニウム塩型液晶化合物は、その液晶部分、すなわち２つの環構造を含む部分の長さが略１ｎｍであり、Ｒ１及びＲ２の長さが略１〜２ｎｍである。したがって、全体の長さが略２〜３ｎｍである。
【００３４】
潤滑層１８を構成する棒状イオン性液晶化合物は、上述のように陽イオン基及び陰イオン基を末端部分に有する。一方で、図３に示すように、保護層１６の表面は、電荷の偏りにより陽イオン部分と陰イオン部分とを有する。そのため、棒状イオン性液晶化合物は、その陽イオン基が保護層１６の表面の陰イオン部分とイオン結合し、あるいはその陰イオン基が保護層１６の表面の陽イオン部分とイオン結合する。例えば、第１のピリジニウム塩型液晶化合物３０ａは、その陽イオン基が保護層１６の陰イオン部分とイオン結合し、その陰イオン基が保護層１６の陽イオン部分とイオン結合している。また、第２のピリジニウム塩型液晶化合物４０ａは、その陽イオン基が保護層１６の陰イオン部分とイオン結合している。
【００３５】
第１のピリジニウム塩型液晶化合物及び第２のピリジニウム塩型液晶化合物は、保護層１６の表面に結合するだけでなく、保護層１６の表面に結合した棒状イオン性液晶化合物の陽イオン基もしくは陰イオン基にイオン結合した状態でも存在しうる。例えば、第１のピリジニウム塩型液晶化合物３０ｂは、その陰イオン基が保護層１６の陽イオン部分とイオン結合し、その陽イオン基が第１のピリジニウム塩型液晶化合物３０ｃの陰イオン基とイオン結合している。第１のピリジニウム塩型液晶化合物３０ｃは、第１のピリジニウム塩型液晶化合物３０ｂを介して保護層１６に結合している。なお、潤滑層１８は、第１のピリジニウム塩型液晶化合物と第２のピリジニウム塩型液晶化合物とが混合されたものに限定されず、第１のピリジニウム塩型液晶化合物及び第２のピリジニウム塩型液晶化合物の少なくとも一方を含んでいればよい。
【００３６】
このように、棒状イオン性液晶化合物は、イオン結合により保護層１６の表面に直接又は他の棒状イオン性液晶化合物を介して強固に結合して、保護層１６の表面に対して規則的に垂直配列する。すなわち、潤滑層１８は、棒状イオン性液晶化合物が均一に垂直配列したスメクチック液晶相の皮膜を有する。潤滑層１８がこの皮膜を有することで、ヘッド２２の接触や衝突から磁気ディスク１０を強固に保護することができる。また、この皮膜は、潤滑層１８の摩擦係数を低減するように作用するため、これによっても磁気ディスク１０の破損を抑制することができる。
【００３７】
潤滑層１８において、棒状イオン性液晶化合物は、その末端部分が保護層１６の表面にイオン結合しているため、保護層１６の表面から剥がれ難く、また蒸発による消失も極めて少ない。したがって、磁気ディスク１０の表面へヘッド２２が衝突しても潤滑層１８は剥離、破損し難いため、ディスク駆動装置１の正常なデータの記録や読み出し動作に支障をきたすおそれを低減することができる。よって、ディスク駆動装置１の動作信頼性を保持しながらディスク駆動装置１の大容量化を図ることができる。
【００３８】
潤滑層１８は、下層（保護層１６）と接する領域の少なくとも一部に、棒状イオン性液晶化合物の単分子層１８ａを有することが好ましい。また、潤滑層１８は、全面が単分子層１８ａであることがより好ましい。潤滑層１８を棒状イオン性液晶化合物の単分子層１８ａとすることで、潤滑層１８の層厚を小さくすることができる。潤滑層１８が単分子層１８ａからなる場合、潤滑層１８の層厚は棒状イオン性液晶化合物の長さと略等しく、例えば略２〜３ｎｍとすることができる。なお、潤滑層１８の層厚は、エリプソメータにより測定することができる。単分子層１８ａは、潤滑層１８を形成するための潤滑層形成用組成物における棒状イオン性液晶化合物の含有量を調整することで、形成することができる。
【００３９】
また、潤滑層１８は、非イオン性液晶化合物及び非イオン性潤滑油の少なくとも一方を含むことが好ましい。非イオン性液晶化合物としては、従来公知の一般的な非イオン性液晶化合物を用いることができ、例えば下記式（４）〜（１３）で表される化合物を挙げることができる。
【００４０】
【化４】
2013225357.tif 000006
［式（４）〜（１３）中、Ｒ５及びＲ６はそれぞれ独立に、直鎖状又は分岐鎖状のアルキル基を示す。］
【００４１】
また、非イオン性潤滑油としては、従来公知の一般的な潤滑油を用いることができ、例えばエーテル系、エステル系、及びオレフィン系等の潤滑油を挙げることができる。
【００４２】
棒状イオン性液晶化合物は、非イオン性の液晶化合物もしくは潤滑油に比べて、電荷の偏りがある保護層１６の表面に対して親和性が高い。そのため、潤滑層１８が棒状イオン性液晶化合物に加えて非イオン性の液晶化合物もしくは潤滑油を含む場合、図３に示すように、棒状イオン性液晶化合物は保護層１６側に移動して保護層１６との界面部分に単分子層１８ａを形成し、非イオン性の液晶化合物もしくは潤滑油は、単分子層１８ａの上側で非イオン性化合物層１８ｂを形成する。非イオン性化合物層１８ｂは、水分が磁気ディスク１０の表面から内部に侵入することを妨げることができる。これにより、棒状イオン性液晶化合物を保護層１６の表面により結合させやすくすることができる。本実施の形態の潤滑層１８は、非イオン性液晶化合物として上記式（４）で表されるビフェニル型（Ｒ５及びＲ６は炭素数１０のアルキル基）の非イオン性液晶化合物５０を含有し、非イオン性液晶化合物５０により非イオン性化合物層１８ｂが形成されている。なお、非イオン性液晶化合物及び非イオン性潤滑油は、どちらか一方のみを使用してもよいし、両方を使用してもよい。また、それぞれ１種類のみを使用してもよいし、２種類以上を組み合わせて使用してもよい。
【００４３】
潤滑層形成用組成物における棒状イオン性液晶化合物の含有量が、単分子層１８ａを形成するための含有量を上回る場合、図４に示すように、潤滑層１８は、棒状イオン性液晶化合物が積層された構造をとる。図４は、棒状イオン性液晶化合物が積層された構造をとる潤滑層の一部を拡大して示す模式図である。
【００４４】
すなわち、潤滑層１８に含まれる棒状イオン性液晶化合物の一部は、炭化水素鎖を有する上記式（１）におけるＲ１部分もしくは上記式（２）におけるＲ２部分が、単分子層１８ａを形成する棒状イオン性液晶化合物のＲ１部分もしくはＲ２部分と疎水性相互作用等によって近接し、単分子層１８ａを形成する棒状イオン性液晶化合物に吸着する。
【００４５】
これにより、棒状イオン性液晶化合物の二重層１８ｃが形成される。二重層１８ｃにおいて、一層目の棒状イオン性液晶化合物と二層目の棒状イオン性液晶化合物は、陽イオン基及び陰イオン基を有する先端部分が互いに外側を向くようにして配列される。そのため、保護層１６の表面に結合した二重層１８ｃの表面には、他の二重層１８ｃの陽イオン基及び／又は陰イオン基がイオン結合することで、他の二重層１８ｃが積層されうる。すなわち、二重層１８ｃが繰り返し単位となって、潤滑層形成用組成物中の棒状イオン性液晶化合物の含有量に応じて二重層１８ｃが複数積層される。二重層１８ｃの積層数を調整することで、潤滑層１８の層厚の調整が可能である。図４では、一例として２つの二重層１８ｃが積層された構造を有する潤滑層１８を示している。なお、潤滑層１８が非イオン性液晶化合物もしくは非イオン性潤滑油を含む場合には、二重層１８ｃの積層構造の上に非イオン性化合物層１８ｂ（図３参照）が積層される。
【００４６】
潤滑層１８を構成する棒状イオン性液晶化合物は、常温で結晶（固体）もしくはスメクチック液晶状態をとる。なお、棒状イオン性液晶化合物は、常温でスメクチック液晶状態をとる場合、潤滑層１８内でガラス状態で存在する。そして、ディスク駆動装置１が駆動されて磁気ディスク１０の表面にヘッド２２が接触すると、摩擦熱により棒状イオン性液晶化合物が結晶状態からスメクチック液晶状態に相転移し、もしくはガラス状態からスメクチック液晶状態となる。なお、摩擦熱により棒状イオン性液晶化合物は、スメクチック液晶状態から液体状態に相転移しうる。液体状態となった棒状イオン性液晶化合物は、高いメニスカス力を発生してヘッド２２の走行安定性を向上させることができると考えられる。
【００４７】
潤滑層１８を構成する棒状イオン性液晶化合物の相転移温度は、その構造に応じて異なる。例えば、上記式（２）でＡ２及びＢ２がＯ、Ｒ３がＣ２Ｈ５、ＹがＢｒである第２のピリジニウム塩型液晶化合物は、Ｒ２がＣ７Ｈ１５の場合、結晶相からスメクチックＡ液晶相への相転移温度が３５℃、逆方向の相転移温度が−２５℃である。また、Ｒ２がＣ１０Ｈ２１の場合、結晶相からスメクチックＡ液晶相への相転移温度が６０℃、逆方向の相転移温度が−２５℃、スメクチックＡ液晶相から等方性液体相への相転移温度及び逆方向への相転移温度が１３９℃である。また、Ｒ２がＣ９Ｈ１９の場合、結晶相からスメクチックＡ液晶相への相転移温度が７７℃、逆方向の相転移温度が−１℃、スメクチックＡ液晶相から等方性液体相への相転移温度及び逆方向への相転移温度が１００℃である。また、Ｒ２がＣ１１Ｈ２３の場合、結晶相からスメクチックＡ液晶相への相転移温度が８８℃、逆方向の相転移温度が−１８℃、スメクチックＡ液晶相から等方性液体相への相転移温度及び逆方向への相転移温度が１８０℃である。
【００４８】
潤滑層１８に含まれる棒状イオン性液晶化合物は、１種類のみであってもよいが、潤滑層１８の相転移温度の調整しやすさの観点から、潤滑層１８は、複数種類の棒状イオン性液晶化合物を含むことが好ましい。潤滑層１８が複数種類の棒状イオン性液晶化合物を含むことで、１種類の棒状イオン性液晶化合物のみを含む場合に比べて、潤滑層１８の相転移温度の調整自由度を高めることができる。ここで、前記「複数種類の棒状イオン性液晶化合物を含む」には、第１のピリジニウム塩型液晶化合物及び第２のピリジニウム塩型液晶化合物を、それぞれ１種類ずつ含む場合と、いずれか一方のみを複数種類含む場合と、いずれか一方の複数種類と他方の１種類とを含む場合と、両方を複数種類含む場合とが含まれる。潤滑層形成用組成物に複数種類の棒状イオン性液晶化合物を混合し、その配合割合を適宜調整することで、潤滑層１８が液晶状態をとる温度範囲を拡げることができる。これにより、磁気ディスク１０を好適に使用可能な温度範囲を拡げることができる。例えば、潤滑層１８は、スメクチック液晶状態から液体状態への相転移温度が１００℃近傍に設定される。
【００４９】
＜潤滑層形成用組成物の調製方法＞
（第１のピリジニウム塩型液晶化合物の合成）
上記式（１）で表される第１のピリジニウム塩型液晶化合物は、例えば、下記反応式（１４）にしたがって、下記式（１５）で表される化合物と下記式（１６）で表される化合物とを溶媒中で反応させることにより合成することができる。
【００５０】
【化５】
2013225357.tif 000007
［反応式（１４）中、Ｒ１、Ａ１、Ｂ１、Ｘ及びｎは、上記式（１）中のものと同義である。Ｘ１は、ＳＯ２、ＣＯ、又はＰ（Ｏ）（ＯＨ）を示す。］
【００５１】
反応式（１４）の反応において、上記式（１５）で表される化合物と、上記式（１６）で表される化合物とを、式（１５）の化合物に対する式（１６）の化合物のモル比が０．９０〜１．１０、好ましくは０．９５〜１．０５となるように、アセトニトリル等の溶媒中に添加する。そして、１０〜１００℃、好ましくは５０〜９０℃で、１〜６０時間、好ましくは１０〜５０時間、窒素などの不活性雰囲気中で反応を行うことにより、第１のピリジニウム塩型液晶化合物を合成することができる。
【００５２】
一方の出発物質である上記式（１５）で表される化合物は、公知の化合物であり、上記式（１５）中のＡ１及びＢ１が酸素原子又は硫黄原子である化合物を例にとると、下記反応スキーム（１）にしたがって製造することができる。すなわち、まずマロン酸エステル（１７）とハロゲン化物（Ｒ１Ｘ’）とを反応させて、Ｒ１導入マロネイト（１８）を得る。そして、Ｒ１導入マロネイト（１８）をＬｉＡｌＨ４で還元して、化合物（１９ａ）（Ｒ１導入１，３−プロパンジオール）を得る。また、必要に応じてさらに反応を行い、化合物（１９ａ）から化合物（２０）を経て化合物（１９ｂ）を合成する。又は、化合物（１９ａ）から化合物（２１）を経て化合物（１９ｃ）を合成する。次いで、得られた化合物（１９ａ）、化合物（１９ｂ）又は化合物（１９ｃ）と、ピリジン−４−アルデヒド（２２）とを反応させることにより、化合物（１５）を得ることができる（例えば、特開平１０−５３５８５号公報、特開平１０−３３８６９１号公報、特開２０００−８６６５６号公報、「Ｌｉｑｕｉｄ  Ｃｒｙｓｔａｌｓ」，１９９９，Ｖｏｌ．２６，Ｎｏ．１０，１４２５−１４２８参照）。
【００５３】
【化６】
2013225357.tif 000008
［反応スキーム（１）中、Ｒ１は上記式（１）中のものと同義である。Ａ１、Ｂ１はそれぞれ独立にＯ又はＳを示す。Ｒはアルキル基を示す。Ｘ’、Ｘ’’はハロゲン原子を示す。］
【００５４】
また、上記式（１５）中のＡ１及びＢ１がＣＨ２である化合物は、下記反応スキーム（２）にしたがって製造することができる。すなわち、まず４−置換フェノール（２３）をラネ−ニッケル、ラネ−コバルトなどの接触還元触媒の存在下で水素と反応させることにより、４−置換シクロヘキサノール（２４）を合成する（例えば、特開昭５８−１６４６７６号公報、特開平２−１３１４０５号公報、米国特許第３,３２２,６１９号公報参照）。次いで、得られた４−置換シクロヘキサノール（２４）と、ピリジン−４−アルデヒド（２２）とを反応させることにより、化合物（１５）を得ることができる。
【００５５】
【化７】
2013225357.tif 000009
［反応スキーム（２）中、Ｒ１は上記式（１）中のものと同義である。］
【００５６】
また、もう一方の出発原料である上記式（１６）で表される化合物のうち、上記式（１６）中のＸ１がＳＯ２又はＣＯである化合物は、市販品を用いることができる。また、上記式（１６）中のＸ１がＰ（Ｏ）（ＯＨ）である化合物は、例えば下記反応スキーム（３）にしたがって、下記式（２５）で表される化合物から下記式（２６）で表される化合物（２６）、下記式（２７）で表される化合物を経ることで得られる（例えば、「Ｊｏｕｒｎａｌ ｏｆ ｔｈｅ Ａｍｅｒｉｃａｎ Ｃｈｅｍｉｃａｌ Ｓｏｃｉｅｔｙ」, Ｖｏｌ．８７,Ｎｏ．２，２５３−２６０ｐ，１９６５年参照）。
【００５７】
【化８】
2013225357.tif 000010
［反応スキーム（３）中、ｎは上記式（１）中のものと同義である。］
【００５８】
（第２のピリジニウム塩型液晶化合物の合成）
上記式（２）で表される第２のピリジニウム塩型液晶化合物は、例えば、下記反応式（２８）にしたがって合成することができる。すなわち、まず上述の反応スキーム（１）と同様の手順にしたがって化合物（２９）を得る。次いで、得られた化合物（２９）と、ハロゲン化物（３０）とを反応させて、第２のピリジニウム塩型液晶化合物を得る（例えば、特開平１０−５３５８５号公報、特開２０００−８６７２３号公報、特開２０００−８６６５６号公報、「Ｌｉｑｕｉｄ  Ｃｒｙｓｔａｌｓ」，１９９９，Ｖｏｌ．２６，Ｎｏ．１０，１４２５−１４２８参照）。
【００５９】
【化９】
2013225357.tif 000011
［反応式（２８）中、Ｒ２、Ｒ３、Ａ２、Ｂ２及びＹは、上記式（２）中のものと同義である。］
【００６０】
上述のようにして得られた第１のピリジニウム塩型液晶化合物及び／又は第２のピリジニウム塩型液晶化合物と、必要に応じて非イオン性液晶化合物や非イオン性潤滑油とを、アルコール等の溶媒に添加し、混合することで潤滑層形成用組成物を調製することができる。溶媒は、棒状イオン性液晶化合物等を溶解できるものであれば特に限定されない。潤滑層形成用組成物における棒状イオン性液晶化合物の含有量は、例えば、潤滑層形成用組成物の全量に対して０．００１ｗｔ％〜１０ｗｔ％とすることができる。
【００６１】
＜潤滑層の形成方法＞
潤滑層１８は、次のようにして磁気ディスク１０の基板１１上に設けることができる。すなわち、まず磁気ディスク１０の基板１１上に、陽イオン基及び陰イオン基を有する棒状イオン性液晶化合物を含有する潤滑層形成用組成物を付着させる。本実施の形態では、基板１１に形成された保護層１６の主表面に潤滑層形成用組成物を付着させる。潤滑層形成用組成物を基板上に付着させる方法としては、例えば、ディップ法、スプレー法、スピンコート法、キャスト法、真空蒸着法等を用いることができる。次いで、基板上に付着した潤滑層形成用組成物を加熱する。この加熱処理により、潤滑層形成用組成物中の溶媒を揮発させ、棒状イオン性液晶化合物を規則的に垂直配列させることができる。加熱温度は、例えば５０〜１５０℃であり、加熱時間は、例えば１〜６０分である。一例として、基板上に塗布された潤滑層形成用組成物は、８０℃で１０分間加熱される。
【００６２】
なお、潤滑層形成用組成物を基板１１上に付着させた後、加熱処理を施す前に、潤滑層形成用組成物の塗膜の厚さが均一になるよう塗膜の表面を均す工程を実施してもよい。これにより、潤滑層１８の層厚を均一にすることができる。その結果、潤滑層１８とヘッド２２との距離の変化を抑えることができ、またヘッド２２に対する潤滑層１８の流体抵抗を均一にすることができる。また、潤滑層１８は、表面エネルギーの低い材料で形成されることが好ましい。これにより、他の物質が磁気ディスク１０の表面に吸着することを抑制することができる。
【００６３】
以上説明した構成を有する磁気ディスク１０を備えたディスク駆動装置１の動作について説明する。ハブ４を駆動するためのブラシレスモータに駆動電流が供給され、ハブ４と磁気ディスク１０とが回転する。これと同時に、ボイスコイルモータ２８がスイングアーム２４を揺動させることにより、ヘッド２２が磁気ディスク１０上の揺動範囲内を行き来する。本実施の形態に係るディスク駆動装置１では、磁気ディスク１０の回転時及び非回転時にヘッド２２が磁気ディスク１０の表面上に存在する。すなわち、ディスク駆動装置１は、ヘッド２２が磁気ディスク１０の表面に接した状態で磁気ディスク１０の回転が開始・停止される、いわゆるヘッドコンタクトスタート・ストップ方式を採用している。
【００６４】
磁気ディスク１０の回転速度が遅いうちは、磁気ディスク１０の最表面にある潤滑層１８中をヘッド２２が滑る。磁気ディスク１０の回転速度が上昇するにつれて、磁気ディスク１０の表面近傍の空気の流れによりヘッド２２に揚力が発生し、ヘッド２２が潤滑層１８の表面から極僅かに浮上する。本実施の形態のディスク駆動装置１では、磁気ディスク１０に記録されたデータを読み取る際のヘッド浮上量は、１０ｎｍ以下に設定されている。これにより、磁気ディスク１０の記録密度を高くした場合であっても、安定したデータの書き込みや読み取りを行うことができる。ヘッド２２は、磁気ディスク１０に記録された磁気データを電気信号に変換して制御基板（図示せず）に送信する。また、ヘッド２２は、制御基板から送信される電気信号を、磁気ディスク１０に磁気データとして書き込む。
【００６５】
なお、ディスク駆動装置１は、ヘッド２２が磁気ディスク１０の少なくとも潤滑層１８と接触した状態でデータの書き込みや読み取りを行う構成、すなわち、コンタクトレコーディング方式を採用してもよい。これにより、磁気ディスク１０の記録密度をさらに高くした場合であっても、安定したデータの書き込みや読み取りを行うことができる。すなわち、いわゆるリードライトエラーの発生を抑制することができる。
【００６６】
以上説明したように、本実施の形態に係る磁気ディスク１０では、基板１１上に設けられた潤滑層１８が、陽イオン基及び陰イオン基を有する棒状イオン性液晶化合物を含んでいる。そのため、潤滑層１８内には、棒状イオン性液晶化合物が均一に垂直配列し、下層の表面にイオン結合により強固に結合した棒状イオン性液晶化合物の皮膜が形成される。これにより、潤滑層１８は、磁気ディスク１０の表面から剥がれ難くなるため、ヘッド浮上量を小さくした場合にも、正常なデータの記録や読み取り動作を確保することができる。そのため、ディスク駆動装置１の動作信頼性を保持しながらディスク駆動装置１の大容量化を図ることができる。また、潤滑層１８は、棒状イオン性液晶化合物を含まない従来の潤滑層に比べて、落下等によりディスク駆動装置１に衝撃が加わった場合でも磁気ディスク１０の表面から剥がれる可能性が低い。そのため、ディスク駆動装置１の耐衝撃性を高めることができる。
【００６７】
本発明は、上述の実施の形態に限定されるものではなく、当業者の知識に基づいて各種の設計変更等の変形を加えることが可能であり、そのような変形が加えられた実施の形態も本発明の範囲に含まれる。上述の実施の形態に変形が加えられた新たな実施の形態は、組み合わされる実施の形態及び変形それぞれの効果をあわせもつ。
【００６８】
上述の実施の形態において、ディスク駆動装置１は、ヘッドコンタクトスタート・ストップ方式を採用しているが、特にこれに限定されず、例えばヘッド２２が磁気ディスク１０の回転時にのみ磁気ディスク１０の表面上に存在し、磁気ディスク１０の非回転時には磁気ディスク１０の表面外に退避するＬｏａｄ／Ｕｎｌｏａｄ方式であってもよい。これにより、磁気ディスク１０とヘッド２２との間におけるスティクションを低減することができる。
【実施例】
【００６９】
以下、本発明の実施例を説明するが、これら実施例は、本発明を好適に説明するための例示に過ぎず、なんら本発明を限定するものではない。
【００７０】
（実施例）
棒状イオン性液晶化合物として、上記式（２）でＡ２及びＢ２がＯ、Ｒ３がＣ２Ｈ５、Ｒ２がＣ１０Ｈ２１、ＹがＢｒである第２のピリジニウム塩型液晶化合物の５ｍｇを、エタノール１ｍｌに添加し、溶解させて、実施例の潤滑層形成用組成物を調製した。得られた潤滑層形成用組成物を、スピンコーターを用いて、試験片としてのステンレス板（ＳＵＳ３０４板）にスピンコートした。その後、試験片をホットプレート上に載置し、８０℃で３０分加熱した。
【００７１】
表面性測定機（ＴＹＰＥ：１４ＦＷ、新東科学株式会社製）に、実施例の潤滑層形成用組成物をコートした試験片を載置し、直径１０ｍｍのステンレス球（ＳＵＳ３０４球）を試験片の表面で往復摺動させる表面性試験を実施した。試験条件は、垂直荷重：１００ｇ、摩擦速度：６００ｍｍ／ｍｉｎ、往復回数：１８００回、往復ストローク：５ｍｍ、荷重変換器容量：１９．６１Ｎ、試験片温度：４０℃とした。その後、試験片の表面における傷の有無を目視で確認した。
【００７２】
（比較例）
棒状イオン性液晶化合物を添加しなかったことを除いて実施例と同一の手順及び条件で、比較例の組成物を調製し、試験片にコートして表面性試験を実施し、試験片の表面における傷の有無を確認した。
【００７３】
その結果、実施例では、試験片の表面に傷が見られなかったが、比較例では、試験片の表面に傷が見られた。したがって、潤滑層形成用組成物に棒状イオン性液晶化合物を含有させることで、保護性能の高い潤滑層を形成できることが確認された。
【符号の説明】
【００７４】
１０  磁気ディスク、  １１  基板、  １２  下地層、  １４  磁性層、  １６  保護層、  １８  潤滑層、  １８ａ  単分子層、  １８ｂ  非イオン性化合物層、  ３０ａ，３０ｂ，３０ｃ  第１のピリジニウム塩型液晶化合物、  ４０  第２のピリジニウム塩型液晶化合物、  ５０  非イオン性液晶化合物。
【図１】
2013225357.tif 000015
【図２】
2013225357.tif 000016
【図３】
2013225357.tif 000017
【図４】
2013225357.tif 000018